(57)【要約】  本発明は、シリコーンエラストマーおよび抗微生物活性物質を均一に分布して含有する組成物、該組成物の製造方法、ならびに、医療物品における該組成物の使用に関する。【特許請求の範囲】
【請求項１】
(ａ)少なくとも１つのシリコーンエラストマー、および、(ｂ)少なくとも１つの抗微生物活性化合物を、均一に分布して含有する抗微生物組成物。
【請求項２】
少なくとも１つの抗微生物活性化合物が、キノロンまたはキノロンの生理学的に許容しうる塩である請求項１に記載の組成物。
【請求項３】
キノロンまたはキノロンの生理学的に許容しうる塩が、シプロフロキサシンまたはシプロフロキサシンの生理学的に許容しうる塩である請求項２に記載の組成物。
【請求項４】
請求項１に記載の組成物を含有する造形品。
【請求項５】
カテーテルである請求項４に記載の造形品。
【請求項６】
尿路カテーテルである請求項５に記載の造形品。
【請求項７】
中心静脈カテーテルである請求項５に記載の造形品。
【請求項８】
請求項１に記載の組成物の製造方法であって、少なくとも１つのシリコーンエラストマーおよび少なくとも１つの抗微生物活性化合物を組合せ、該少なくとも１つの抗微生物活性化合物が組成物中に均一に分布するように混合することを含んでなる方法。
【請求項９】
造形品の製造方法であって、請求項１に記載の組成物を供し、該組成物を該造形品に造形することを含んでなる方法。
【請求項１０】
請求項６に記載の造形品を、その導入を必要としている患者の尿路に導入することを含んでなる方法。
【請求項１１】
請求項７に記載の造形品を、その導入を必要としている患者の静脈に導入することを含んでなる方法。
【発明の詳細な説明】
【技術分野】
【０００１】
本発明は、シリコーンエラストマーおよび抗微生物活性物質を均一に分布して含有する組成物、該組成物の製造方法、ならびに、医療物品における該組成物の使用に関する。
【背景技術】
【０００２】
現在では、プラスチックから作製された医療物品(例えばカテーテル)が、診断および治療目的のために多くの応用分野で使用されている。例えば、中心静脈カテーテルが、最近の集中治療において、侵入的モニタリングおよび治療戦略(例えば連続血液濾過)のために使用されている。尿路カテーテルは、最近の医療ケアの必須成分であり、例えば、尿の流れ不全の治療に不可欠である。最近の医療物品は、集中治療患者の処置を大きく改善するが、その適用はかなりのリスクを伴う。プラスチック物品(例えばカテーテルなど)の頻繁な使用は、いわゆるポリマー付随感染の劇的な増大を導いた。一般に、カテーテル付随感染は、多耐性院内病原体によって引き起こされることが多く、これら病原体が物品のプラスチック表面に付着し、次いでそれをコロニー化する[Urogenitale Infektionen、A.Hofstetter編、Springer 1999、241-64]。
【０００３】
現在では、カテーテル付随感染が、集中治療患者の罹患および死亡の重大な原因である。最近の研究は、院内獲得尿路感染の７０〜９０％が、尿路の器具使用(カテーテル挿入)に付随することを示す。１回の膀胱カテーテル挿入は、例えば、０.５〜２８％の患者において細菌尿を導く。さらに、カテーテル付随尿路感染の発生は、カテーテル期間ならびに患者の年齢、性別および状態(免疫能力)に依存する[Urogenitale Infektionen、A.Hofstetter編、Springer 1999、241-64]。しかし、カテーテルの使用は、患者に比較的高い感染リスクを負わせるだけでなく、高い追加治療コストをも引き起こす。GivensおよびWenzelは、院内尿路感染が、術後入院滞在を平均して２.４日間長くし、それに応じて追加コストを引き起こすことを示した[J.Urol.1980、124：646-48]。従って、カテーテル付随感染の防止は、医療上および経済上の両方の理由から、最近の医学において最も高い優先度を有する。
【０００４】
カテーテル付随感染(敗血症に発展する可能性がある)は、外傷性および血栓塞栓性の合併症に加えて、集中治療における中心静脈カテーテルの使用に伴う重大な問題である。
【０００５】
多くの研究により、コアグラーゼ陰性ブドウ球菌、一過性生物スタフィロコッカス・アウレウス(Staphylococcus aureus)および種々のカンジダ(Candida)種が主なカテーテル付随感染の原因であることがわかった。カテーテルの適用中に、皮膚に偏在して存在するこれらの微生物は、皮膚の生理学的障壁を貫通し、こうして皮下領域に、そして最終的に血流に到達する。プラスチック表面への細菌の付着は、異物感染の病気発生における必須工程であると考えられる。皮膚生物のポリマー表面への付着に続いて、細菌の代謝活性増殖が開始され、ポリマーがコロニー化する。これには、細菌の細胞外多糖外被の排出により、生物膜の生成が伴われる。この生物膜は病原体の付着を助け、それらを免疫系のある種の細胞による攻撃から保護する。さらに、この膜は、多くの抗生物質が貫通しえない障壁を形成する。ポリマー表面における病原生物の甚だしい増殖は、最終的に敗血菌血症につながることもある。このような感染の治療には、感染したカテーテルの除去が必要になる。これは、抗生物質による化学療法が、非生理的な高用量を必要とするためである。
【０００６】
中心静脈カテーテルによる細菌誘発感染の発生は、平均して約５％である。中心静脈カテーテルは、総合的に、集中治療時の全敗血症の約９０％の原因であることがわかった。従って、中心静脈カテーテルの使用は、患者に比較的高い感染リスクを負わせるだけでなく、極めて高い追加治療コスト(病院における、その後の治療、滞在の延長)をも引き起こす。
【０００７】
尿路および中心静脈カテーテルに付随する問題は、予防的処置、例えば、衛生的処置(カテーテルの取扱い、スタッフの訓練)または通常の管腔内抗生物質投与などによって、部分的にのみ解決することができる。
【０００８】
ポリマー付随感染を防止するための合理的な戦略は、使用するポリマー材料を修飾することからなる。この修飾の目的は、細菌付着および既に付着した細菌の増殖を阻害し、このようにして異物感染を原因防止するためのものでなければならない。これは、例えば、ポリマーマトリックス中に適当な抗微生物活性物質(例えば抗生物質)を導入することによって達成することができる(ただし、導入した活性成分が、ポリマーマトリックスから制御された様式で拡散しうるという条件のもとで)。従って、感染耐性の材料は、以下の特性を有しているべきである：
(１)適当なカテーテルに付随する感染に関係する微生物に対して、特に、中心静脈カテーテルについてはコアグラーゼ陰性ブドウ球菌、例えばスタフィロコッカス・アウレウス(Staphylococcus aureus)に対して、尿路カテーテルについては腸球菌であるプロテウス(Proteus)、クレブシエラ(Klebsiella)、エンテロバクター(Enterobacter)種に対して広範囲に作用すること；
(２)抗微生物作用が十分な期間であること(３０日間より長い作用期間が要求される)；
(３)材料の内部および外部表面が保護されること；
(４)ポリマー修飾が、材料の生物適合性(発熱性、細胞毒性)または機械的特性(引張強さ、モジュラス、硬さ)のどちらも損なわないこと。
【０００９】
医療用途のための抗微生物修飾したポリマーの製造方法が、既に開示されている。
欧州特許出願公開ＥＰ-Ａ-０６９６６０４は、脂肪族の熱可塑性ポリウレタン-尿素を記載する。これは、その尿素基のゆえに親水性であるが、カテーテル表面における細菌の付着および増殖を防止することができない。欧州特許出願公開ＥＰ-Ａ-１０６７９７４、ＥＰ-Ａ-０９２７２２２、ＥＰ-Ａ-１１２８７２４およびＥＰ-Ａ-１１２８７２３は、高粘度加工法により活性成分が十分に微細かつ均一に分布して導入された抗細菌作用を有する熱可塑性コンパウンドを記載する。しかし、比較実験は、押出機における剪断力が、カテーテル管の製造に使用するシリコーン固相ゴムにおける粉末活性成分の所望の分布の達成に不十分であることを示している。
【００１０】
また、活性成分含有の被覆を有する医療用途のためのポリマー材料が、欧州特許出願公開ＥＰ-Ａ-３２８４２１に記載されている。抗微生物活性の被覆の製造方法および医療デバイスの表面への適用方法が記載されている。この被覆は、ポリマーマトリックス、特にポリウレタン、シリコーンまたは生分解性ポリマー、ならびに、抗微生物活性物質、好ましくは銀塩(銀スルファチアジン)とクロルヘキシジンまたは抗生物質との相乗組合せ物からなる。この公開文献は、種々のポリマー(特にシリコーン)と抗生物質との組合せを記載している。しかし、粉末活性成分をシリコーンゴム中に導入する困難性は論じられていない。本発明の方法は、この公開文献には記載されていない。
【００１１】
欧州特許出願公開ＥＰ-Ａ-０６８８５６４は、活性成分含有のシリコーンエラストマーであって、その放出速度を架橋密度によって制御しうるシリコーンエラストマーを記載している。シリコーンエラストマー中の活性成分の粒径の特別の重要性、ならびに、如何にこれを達成するかについては記載されていない。さらに、活性成分の放出を助ける添加剤が記載されているが、これは本発明においては意図的に除外される。
【００１２】
米国特許ＵＳ４２３０６８６(Schoepflinら)は、非イオン性の親油性活性成分を含有する室温架橋性(ＲＴＶ)シリコーンエラストマーを記載している。この特許文献(第５欄、第５７〜５９行)によれば、このようなシリコーンエラストマーは、親油性の非イオン性活性成分についてのみ徐々に放出する活性成分担持体として適する。さらに、第７欄の第５１〜６０行には、活性成分を乾燥粉末としてシリコーンエラストマー中に導入することが記載されている。この場合の粒径は、活性成分の水溶性が高くなるにつれて、導入する粒子のサイズ(４〜４００μｍ)が大きくなるように選択すべきであると言及されている。
【発明の開示】
【発明が解決しようとする課題】
【００１３】
本発明の目的は、短期移植のための医療用造形品(特にカテーテル)の製造に適し、そして長期間(３０日間以上)にわたり微生物による表面コロニー形成を効果的に妨げる新規なシリコーンエラストマーを提供することであった。
本発明の別の目的は、活性成分を微細分布させてシリコーンエラストマー中に導入することを可能にする方法を提供することであった。
【課題を解決するための手段】
【００１４】
ここに驚くべきことに、非常に小さい粒径(約３μｍ)を有する易水溶性の活性成分(例えば、塩酸シプロフロキサシンなど)を含有する本発明のシリコーンエラストマーが、数週間にわたり、カテーテル表面における細菌コロニー形成に対して非常に良好な活性をもたらすことがわかった。
即ち、本発明は、活性成分をシリコーンエラストマー中に０.１〜３０μｍ、好ましくは１〜２０μｍ、特に好ましくは２〜１５μｍ、特に好ましくは２〜１５μｍの粒径で導入してよいことを保証する。
【発明を実施するための最良の形態】
【００１５】
抗微生物活性物質を均一に分布して含有し、そして抗微生物活性物質を長期間(３０日間以上)にわたり、表面において微生物によるコロニー形成を抑制する濃度で放出するシリコーンエラストマーがここに見い出された。
即ち、本発明は、抗微生物活性物質を均一に分布して含有し、活性成分が、特に、平均粒径ｄ50 ０.５〜１５μｍ、好ましくは１〜１０μｍで、ならびに、粒径分布０.１〜３０μｍ、好ましくは０.５〜２０μｍで、懸濁物の形態で存在するシリコーンゴム配合物およびシリコーンエラストマーに関する。
【００１６】
さらに本発明は、活性成分をシリコーンゴム配合物中に導入するための活性成分懸濁物の使用に関し、好ましい態様においては、懸濁媒体をシリコーンエラストマー中に化学的に導入することが可能である。
さらに本発明は、本発明のシリコーンゴム配合物を、抗細菌活性を保持しながら、１５０〜３５０℃、好ましくは１５０〜２００℃で架橋することによって製造した造形品に関する。
【００１７】
特にアミンが架橋中に白金触媒の活性を損なうことが文献から、例えば、Wackerの製品パンフレット「Die platinkatalysierte Additionsvernetzung mit Elastosil R plus」から既知である。
【００１８】
驚くべきことに、アミン基を含む活性成分を添加しているにもかかわらず、白金触媒されるシリコーンゴム配合物の架橋中に、白金触媒がその活性を維持することがわかった。活性成分含有シリコーンエラストマーの機械的特性は、活性成分不含の比較試料のものと同じであった。
【００１９】
さらに本発明は、医療用チューブ、膀胱カテーテル(フォーリーカテーテル、間欠的カテーテル、恥骨上および経尿道カテーテル)、血液透析カテーテル、単一および複数管腔の中心静脈カテーテル、末梢カテーテル、熱希釈カテーテル、経皮経管冠動脈形成(ＰＴＣＡ)用バルーンカテーテルを製造するための、活性成分含有シリコーンエラストマーの使用に関する。
【００２０】
本発明は、本発明のエラストマーを与えるように架橋することができる活性成分含有シリコーンゴム配合物であって、以下の成分を含有するか、または以下の成分からなる活性成分含有シリコーンゴム配合物を提供するものである：
(Ａ)以下の式(Ｉ)で示される少なくとも１つのポリシロキサン：
【化１】
2008518699.tif 000002
[式中、
Ｒ1およびＲ2は、それぞれ同一または異なっていてよく、それぞれＣ1-Ｃ12-アルキル、Ｃ1-Ｃ12-フルオロアルキル、および所望により置換されたフェニルまたはナフチルであり、
Ｒ3およびＲ4は、それぞれ同一または異なっていてよく、各繰返し単位を明示的に包含し、それぞれＣ1-Ｃ12-アルキル、Ｃ1-Ｃ12-フルオロアルキル、および所望により置換されたフェニルまたはナフチル、さらに-ＯＳｉＲ2Ｒ3Ｒであり(ここで、Ｒは、ポリマー分子が式：ＳｉＯ4/2およびＲ3ＳｉＯ3/2の分岐単位を有しうるように、この分岐において式(Ｉ)に類似するシロキサン鎖が連続していることを表す)、
Ｒ1およびＲ3は、さらに互いに独立してＣ1-Ｃ12-アルケニルであり、この場合には、ポリマーは０.０００２〜３重量％のビニル基を含み、分子は少なくとも２つの二重結合を有し、
ｘは、２〜１５,０００の整数であり、ポリマーの粘度が２５℃で０.１〜１０００Ｐａｓの範囲内であるように変化する]、
【００２１】
(Ｂ)所望により、５０〜５００ｍ2／ｇのＢＥＴ比表面積を有する少なくとも１つの充填剤、
(Ｃ)所望により、５０ｍ2／ｇ未満のＢＥＴ比表面積を有する少なくとも１つの充填剤、
(Ｄ)所望により、少なくとも１つのさらなる助剤、
(Ｅ)所望により、ジシラザン、シロキサンジオール、アルコキシシラン、シリルアミン、シラノール、アセトキシシロキサン、アセトキシシラン、クロロシラン、クロロシロキサンおよびアルコキシシロキサンからなる群からの少なくとも１つの飽和撥水剤、
(Ｆ)所望により、複数ビニル置換されたメチルジシラザン、ならびにメチルシラノールおよびアルコキシシラン(それぞれ、アルケニル、アルケニルアリール、アクリルおよびメタクリルからなる群からの不飽和基を含む)からなる群からの少なくとも１つの不飽和撥水剤、
(Ｇ)所望により、少なくとも１つの非機能性ポリシロキサン、
(Ｈ)所望により、少なくとも１つのヒドロシリル化反応の阻害剤、
【００２２】
(Ｉ)以下の式(II)で示される少なくとも１つのポリヒドロシロキサン：
【化２】
2008518699.tif 000003
[式中、
Ｒ21およびＲ22は、それぞれ同一または異なっていてよく、それぞれＣ1-Ｃ12-アルキル、Ｃ1-Ｃ12-フルオロアルキル、および所望により置換されたフェニルまたはナフチルであり、
Ｒ23は、それぞれ各繰返し単位を明示的に包含し、互いに独立して、水素、Ｃ1-Ｃ12-アルキル、Ｃ1-Ｃ12-フルオロアルキル、および所望により置換されたフェニルまたはナフチル、さらに-ＯＳｉＲ23Ｒ24Ｒであり(ここで、Ｒは、ポリマー分子が式：ＳｉＯ4/2およびＲ23ＳｉＯ3/2の分岐単位を有しうるように、この分岐において式(II)に類似するシロキサン鎖が連続していることを表す)、また、これらシリルジオキシ単位の少なくとも４つにおけるＲ23は、分子が少なくとも４つの架橋部位を有するように水素であり、
Ｒ24は、それぞれ各繰返し単位を明示的に包含し、互いに独立して、Ｃ1-Ｃ12-アルキル、Ｃ1-Ｃ12-フルオロアルキル、および所望により置換されたフェニルまたはナフチル、さらに-ＯＳｉＲ23Ｒ24Ｒであり(ここで、Ｒは、ポリマー分子が式：ＳｉＯ4/2およびＲ23ＳｉＯ3/2の分岐単位を有しうるように、この分岐において式(II)に類似するシロキサン鎖が連続していることを表す)、
ｘは、４〜１０,０００の整数であり、ポリマーの粘度が２５℃で０.０００５〜０.１Ｐａｓの範囲内であるように変化する]、
【００２３】
(Ｊ)白金族の元素を含む少なくとも１つの触媒(この場合、１００重量部の成分(Ａ)を基準に、最大で３重量部の金属化合物、例えば、Ｆｅ、Ａｌ、Ｚｎ、Ｔｉ、Ｚｒ、Ｃｅまたは他のランタノイドの酸化物および／または炭酸塩、ならびにこれらのさらなる塩および錯化合物が存在する)、
(Ｋ)少なくとも１つの活性成分懸濁物、ここで、懸濁媒体は、式(Ｉ)および／または(II)で示されるポリシロキサンおよび／または非機能性シロキサン(Ｇ)であり、以下の群からの少なくとも１つの活性成分を、平均粒径ｄ50 ０.５〜１５μｍ、好ましくは１〜１０μｍ、および粒径分布０.１〜３０μｍ、好ましくは０.５〜２０μｍで含有する：
- 比較的古いキノロン類、例えば、ナリジクス酸(nalixidic acid)、ピペミド酸およびシノキサシン、
- 比較的新しいキノロン類、例えば、シプロフロキサシン、ノルフロキサシン、オフロキサシン、ペフロキサシン、エノキサシン、モキシフロキサシン、好ましくはシプロフロキサシン、ノルフロキサシン、オフロキサシン、特に好ましくはシプロフロキサシン、その内部塩または塩酸塩、
- アミノグリコシド類、例えば、ゲンタマイシン、カナマイシン、アミカシン、シソマイシン(sisomycin)、トブラマイシン、ネチルミシン、好ましくはゲンタマイシンおよびカナマイシン、特に好ましくはゲンタマイシン、これらの硫酸塩または塩基、
- ポリペプチド類、例えば、バシトラシン、ムピロシン、チロトリシン(グラミシジンとチロシジンの組合せ)、
- リンコマイシン類、例えば、リンコマイシンおよびクリンダマイシン、
- 抗マイコバクテリア剤、例えば、リファンピシン。
【００２４】
「各繰返し単位を明示的に包含する」とは、対応する式の正確な定義からの逸脱において、例えば、式(Ｉ)で示される本発明に従って使用するポリマーの記載した繰返し単位において、それぞれ個々のＲ3またはＲ4(１分子中にｘ回現れる)を、それぞれの場合に、記載した定義およびその好ましい範囲から自由に選択しうること、即ち、１分子中に現れる該基が同一または異なっていてよいことを意味する。
【００２５】
原則的に、ポリマーマトリックスとして本明細書中に記載した室温で白金触媒の架橋を受けるシリコーンゴム配合物とは別に、加硫触媒(過酸化ベンゾイルまたは過酸化ジ-ｐ-クロロベンゾイルに基づく)を用いて約２００℃の温度で加硫され、熱的な後処理を必要とする熱加硫可能(ＨＶ)な配合物を使用することもできる。このようなシリコーンエラストマーは、米国特許ＵＳ２５４１１３７または３００２９５１に記載のように製造することができる。
【００２６】
室温で白金触媒の架橋を受けるシリコーンゴムが本発明において好ましいが、これは、使用される活性成分が、ＨＶシリコーンゴム系の場合に、必要な高い加硫温度で、および過酸化物触媒の使用により、化学的に変化する可能性があるためである。さらに、ＨＶシリコーンゴム系の場合にエラストマー中に残存する触媒残留物が、身体において毒性反応の原因となることもある。
【００２７】
また、さらなる添加がなく大気中湿気に暴露したときに室温で硬化するいわゆる１成分シリコーンゴム配合物が使用される。これらの１成分配合物は、主に、２つの末端アシルオキシ基(例えばアセトキシ基など)を含むオルガノポリシロキサンを含んでなり、これらの基は、大気中湿気に暴露したときに加水分解して３官能シロキサン単位を生成し、ポリマー中で架橋剤として作用してエラストマーを生成させる。
【００２８】
大気中湿気に暴露したときに室温加硫の副産物として、通常の湿気硬化型シリコーンゴム配合物から脱離する酢酸は、使用する活性成分と望ましくない副反応を起こすことがある。
【００２９】
従って、好ましい態様において、本発明は、以下の成分を含有する架橋可能な活性成分含有シリコーンゴム配合物に関する：
- ポリシロキサン(Ａ)として、以下の式(Ｉ)で示されるポリシロキサン：
【化３】
2008518699.tif 000004
[式中、
Ｒ1およびＲ2は、それぞれ同一または異なっていてよく、それぞれＣ1-Ｃ12-アルキル、Ｃ1-Ｃ12-フルオロアルキル、および所望により置換されたフェニルまたはナフチルであり、
Ｒ3およびＲ4は、それぞれ同一または異なっていてよく、各繰返し単位を明示的に包含し、それぞれＣ1-Ｃ12-アルキル、Ｃ1-Ｃ12-フルオロアルキル、および所望により置換されたフェニルまたはナフチルであり、
Ｒ1およびＲ3は、さらに互いに独立してＣ1-Ｃ12-アルケニルであり、この場合には、ポリマーは０.０００２〜３重量％のビニル基を含み、分子は少なくとも２つの二重結合を有し、
ｘは、２〜１５,０００の整数であり、ポリマーの粘度が２５℃で０.１〜１０００Ｐａｓの範囲内であるように変化する]、
【００３０】
- ５０〜４００ｍ2／ｇのＢＥＴ比表面積を有する充填剤(Ｂ)、
- 以下の式(II)で示されるポリヒドロシロキサン(Ｉ)：
【化４】
2008518699.tif 000005
[式中、
Ｒ21およびＲ22は、それぞれ同一または異なっていてよく、それぞれＣ1-Ｃ12-アルキル、Ｃ1-Ｃ12-フルオロアルキル、および所望により置換されたフェニルまたはナフチルであり、
Ｒ23は、それぞれ各繰返し単位を明示的に包含し、互いに独立して、水素、Ｃ1-Ｃ12-アルキル、Ｃ1-Ｃ12-フルオロアルキル、および所望により置換されたフェニルまたはナフチルであり、ここで、これらシリルジオキシ単位の少なくとも４つにおけるＲ23は、分子が少なくとも４つの架橋部位を有するように水素であり、
Ｒ24は、それぞれ各繰返し単位を明示的に包含し、互いに独立して、Ｃ1-Ｃ12-アルキル、Ｃ1-Ｃ12-フルオロアルキル、および所望により置換されたフェニルまたはナフチルであり、
ｘは、４〜１０,０００の整数であり、ポリマーの粘度が２５℃で０.０００５〜０.１Ｐａｓの範囲内であるように変化する]、
【００３１】
- 白金族由来の触媒(Ｊ)として、ヒドロシリル化反応を触媒し、白金族の金属(例えば、Ｐｔ、Ｒｈ、Ｎｉ、Ｒｕ)および白金族金属の化合物(例えば、その塩または錯化合物)から選択される触媒、
- 活性成分懸濁物(Ｋ)のために使用される懸濁媒体として、成分(Ａ)の式(Ｉ)で示される少なくとも１つのポリシロキサン[式中、置換基Ｒ1〜Ｒ4は、それぞれメチルおよびビニル基であり、ポリマーは０.０００２〜３重量％のビニル基を含み、分子は少なくとも２つの二重結合を有し、ｘは、ポリマーの粘度が２５℃で０.１〜１０００Ｐａｓの範囲内であるように変化する]、
ならびに、以下の群からの少なくとも１つの活性成分：
- 比較的古いキノロン類、例えば、ナリジクス酸、ピペミド酸およびシノキサシン、
- 比較的新しいキノロン類、例えば、シプロフロキサシン、ノルフロキサシン、オフロキサシン、ペフロキサシン、エノキサシン、モキシフロキサシン、好ましくはシプロフロキサシン、ノルフロキサシン、オフロキサシン、特に好ましくはシプロフロキサシン、その内部塩または塩酸塩、
- アミノグリコシド類、例えば、ゲンタマイシン、カナマイシン、アミカシン、シソマイシン、トブラマイシン、ネチルミシン、好ましくはゲンタマイシンおよびカナマイシン、特に好ましくはゲンタマイシン、これらの硫酸塩または塩基
[これら活性成分は、それぞれの場合に、平均粒径ｄ50 ０.５〜１５μｍ、好ましくは１〜１０μｍ、および粒径分布０.１〜３０μｍ、好ましくは０.５〜２０μｍである]。
【００３２】
本発明の目的のためにＣ1-Ｃ12-アルキルとは、通常は、直鎖または分岐鎖であってよい１〜１２個の炭素原子を含む脂肪族炭化水素基である。挙げることができる例は、メチル、エチル、プロピル、ｎ-ブチル、ペンチル、ヘキシル、ヘプチル、ノニル、デシル、イソプロピル、ネオペンチル、および１,２,３-トリメチルヘキシルである。
【００３３】
本発明の目的のためにＣ1-Ｃ12-フルオロアルキルとは、少なくとも１個のフッ素原子で置換され、直鎖または分岐鎖であってよい、１〜１２個の炭素原子を含む脂肪族炭化水素基を意味する。挙げることができる例は、パーフルオロアルキル、１,１,１-トリフルオロプロピル、１,１,１-トリフルオロブチルであり、トリフルオロプロピルが好ましい。
【００３４】
本発明の目的のために置換フェニルとは、未置換またはＦ、Ｃｌ、ＣＦ3、Ｃ1-Ｃ6-アルキル、Ｃ1-Ｃ6-アルコキシ、Ｃ3-Ｃ7-シクロアルキル、Ｃ2-Ｃ6-アルケニルまたはフェニルによって１置換もしくは多置換されたフェニル基を意味し、フェニルが好ましい。
【００３５】
本発明の目的のために、成分(Ａ)は、上記した一般式(Ｉ)で示される少なくとも１つの直鎖または分岐鎖のポリシロキサンであると規定される。
Ｒ1およびＲ2は、それぞれ同一または異なっていてよく、それぞれ好ましくはＣ1-Ｃ12-アルキル、Ｃ1-Ｃ12-フルオロアルキル、およびフェニルまたはナフチル(所望により、Ｆ、Ｃｌ、ＣＦ3、Ｃ1-Ｃ6-アルキル、Ｃ1-Ｃ6-アルコキシ、Ｃ3-Ｃ7-シクロアルキル、Ｃ2-Ｃ6-アルケニルまたはフェニルによって１置換もしくは多置換されている)である。
Ｒ3およびＲ4は、それぞれ同一または異なっていてよく、各繰返し単位を明示的に包含し、それぞれ好ましくはＣ1-Ｃ12-アルキル、Ｃ1-Ｃ12-フルオロアルキル、およびフェニルまたはナフチル(所望により、Ｆ、Ｃｌ、ＣＦ3、Ｃ1-Ｃ6-アルキル、Ｃ1-Ｃ6-アルコキシ、Ｃ3-Ｃ7-シクロアルキル、Ｃ2-Ｃ6-アルケニルまたはフェニルによって１置換もしくは多置換されている)である。
Ｒ1およびＲ3は、好ましくはさらに互いに独立してＣ1-Ｃ12-アルケニルであり、この場合には、ポリマーは０.０００２〜３重量％のビニル基を含み、各分子は少なくとも２つの二重結合を有する。
ｘは、好ましくは２〜１５,０００の整数であり、ポリマーの粘度が２５℃で０.１〜１０００Ｐａｓの範囲内であるように変化する。
【００３６】
Ｒ2〜Ｒ4は、特に好ましくはＣ1-Ｃ12-アルキルである。
Ｒ1は、特に好ましくはビニルである。
Ｒ2〜Ｒ4は、極めて好ましくはメチルである。
成分(Ａ)の粘度は、好ましくは０.１〜３０,０００Ｐａｓである。
【００３７】
本発明の目的のために、成分(Ｂ)は、５０〜５００ｍ2／ｇのＢＥＴ比表面積を有する充填剤であることを意味する。通常、これらは強化用充填剤である。ここで強化とは、機械的強度特性が改善されること、特に引裂耐性などが改善されることを意味する。通常、強化用充填剤は、硬化した本発明の混合物の電気的特性に陽性の影響を与えるか、または少なくともそれを損なわない形態で添加される。これは、例えば、５０〜５００ｍ2／ｇのＢＥＴ表面積を有する沈降シリカまたは熱分解法シリカ、好ましくは熱分解法シリカの添加によって達成される。ＢＥＴ表面積は、S.Brunauer、P.H.Emmett、E.Tellerの方法[J.Am.Soc. 60、309 (1938)]によって測定する。
【００３８】
充填剤は、疎水性または親水性の充填剤であってよい。充填剤(Ｂ)を表面修飾することができる。即ち、例えば有機ケイ素化合物を用いて撥水性にすることができる。この修飾は、本発明のシリコーンゴム配合物の配合前または配合中に行うことができる。
【００３９】
撥水性にするために、好ましくは成分(Ｅ)および／または(Ｆ)を使用し、適切であれば水を添加して行う。成分(Ｅ)または(Ｆ)の定義に従って、飽和または不飽和のジシラザンおよびメチルシラノール(適切であれば、ジシラザンから製造することもできる)を、撥水性にするために使用するのが好ましい。
【００４０】
充填剤(Ｂ)のＢＥＴ表面積の好ましい範囲は、５０〜４００ｍ2／ｇ、特に１５０〜３００ｍ2／ｇである。成分(Ｂ)の量は、１００重量部の成分(Ａ)に対して、通常は０〜７５重量部、好ましくは２０〜５０重量部である。
【００４１】
本発明の目的のために、成分(Ｃ)は、５０ｍ2／ｇ以下、好ましくは４０ｍ2／ｇ以下、より好ましくは３０ｍ2／ｇ以下のＢＥＴ比表面積を有する少なくとも１つの充填剤である。機械的特性(特に引張強さ、引裂耐性など)を改善しないいわゆる「非強化用充填剤」が好都合である。好ましいのは、珪藻土、微細粉砕した石英またはクリストバル石、他の無定形シリカまたはシリケートである。成分(Ｃ)の量は、１００重量部の成分(Ａ)に対して、通常は０〜３００重量部、好ましくは０〜５０重量部である。
【００４２】
本発明の目的のために、成分(Ｄ)に係る用語「助剤」には、通常、顔料、離型剤、押出助剤および熱風安定剤(即ち、熱風老化に対する安定剤)が含まれる。離型剤は、通常、金型離型剤の群から、例えば、ステアリル誘導体またはワックス、脂肪酸の金属塩などから選択される。押出剤は、例えば、ホウ酸またはＰＴＦＥペーストである。熱風安定剤は、例えば、金属化合物(Ｆｅ、Ａｌ、Ｚｎ、Ｔｉ、Ｚｒ、Ｃｅまたは他のランタノイドの酸化物および／または炭酸塩ならびにこれらのさらなる塩および錯化合物など)および酸化防止剤である。成分(Ｄ)の量は、１００重量部の成分(Ａ)に対して、通常は０〜１０重量部であり、３重量部以上、好ましくは２重量部以上の金属化合物(例えば、Ｆｅ、Ａｌ、Ｚｎ、Ｔｉ、Ｚｒ、Ｃｅまたは他のランタノイドの酸化物および／または炭酸塩ならびにこれらのさらなる塩および錯化合物)の存在は除外する。
【００４３】
本発明のシリコーン配合物は、金属化合物、例えば、Ｆｅ、Ａｌ、Ｚｎ、Ｔｉ、Ｚｒ、Ｃｅまたは他のランタノイドの酸化物および／または炭酸塩ならびにさらなる塩および錯化合物を含まないのが好ましい。
【００４４】
本発明の目的のために、成分(Ｅ)は、ジシラザン、シロキサンジオール、アルコキシシラン、シリルアミン、シラノール、アセトキシシロキサン、アセトキシシラン、クロロシラン、クロロシロキサンおよびアルコキシシロキサンからなる群からの少なくとも１つの飽和撥水剤である。成分(Ｅ)は、充填剤(Ｃ)、好ましくは(Ｂ)を撥水性にするように作用する。さらに、撥水性にする操作は、配合前に独立してまたは配合中にその場で行うことができる。成分(Ｅ)の量は、１００重量部の(Ｂ)を基準に、通常は０〜３０重量部、好ましくは２〜２５重量部である。
【００４５】
本発明の目的のために、成分(Ｆ)は、複数ビニル置換されたメチルジシラザン、ならびにメチルシラノールおよびアルコキシシラン(それぞれ、アルケニル、アルケニルアリール、アクリルおよびメタクリルからなる群からの不飽和基を含む)からなる群からの少なくとも１つの不飽和撥水剤である。成分(Ｆ)も同様に、充填剤(Ｂ)および(Ｃ)を撥水性にするように作用する。成分(Ｆ)の量は、１００重量部の(Ａ)を基準に、通常は０〜２重量部、好ましくは０.０１〜１重量部である。
【００４６】
成分(Ｅ)および(Ｆ)の合計量は、成分(Ｂ)および(Ｃ)の合計量を基準に、好ましくは(Ｂ)を基準に、好ましくは５〜２５重量％である。
【００４７】
本発明の目的のために、成分(Ｇ)に係る用語「非機能性ポリシロキサン」とは、通常は低分子量のポリシロキサンであって、ヒドロシリル化反応に対して非機能性であり、非架橋性であり、好ましくはトリメチルシリル末端ブロックされており、ジメチル、ジフェニルまたはフェニルシリルオキシ基を含み、４〜１０００の重合度を有し、架橋後に造形品の表面を確実に疎水性にする、例えば欧州特許出願公開ＥＰ-Ａ-００５７０９８に記載されているような低分子量ポリシロキサンを意味する。成分(Ｇ)の量は、１００重量部の(Ａ)を基準に、通常は０〜１５重量部、好ましくは１〜３重量部である。
【００４８】
本発明の目的のために、成分(Ｈ)に係る用語「ヒドロシリル化反応の阻害剤」には、例えば米国特許ＵＳ３４４５４２０に詳しく記載されているように、Ｐｔ族の金属によるヒドロシリル化反応に対する当分野で既知の全ての阻害剤、例えば、マレイン酸およびその誘導体、アミン、アゾール、アルキルイソシアヌレート、ホスフィン、ホスファイトおよびアセチレン性不飽和アルコール(ＯＨ基がＣ-Ｃ三重結合に隣接する炭素原子に結合している)が含まれる。成分(Ｇ)は、好ましくは２-メチル-３-ブチン-２-オールまたは１-エチニルシクロヘキサノールまたは(±)３-フェニル-１-ブチン-３-オールである。成分(Ｈ)は、１００重量部の(Ａ)〜(Ｉ)の合計を基準に、好ましくは、０〜１重量部の相応量で使用される。成分(Ｈ)は、それぞれの場合に混合物の全重量を基準に、好ましくは０.０００１〜２重量％、より好ましくは０.０１〜２重量％、特に好ましくは０.０５〜０.５重量％の相応量で存在する。
【００４９】
本発明の目的のために、成分(Ｉ)は、異なるケイ素原子に直接結合した少なくとも２つの水素原子を有する上記一般式(II)で示される少なくとも１つのポリヒドロシロキサンと定義される。以下の定義が、その中の基に当てはまる。
Ｒ21およびＲ22は、それぞれ同一または異なっていてよく、好ましくはそれぞれＣ1-Ｃ12-アルキル、Ｃ1-Ｃ12-フルオロアルキル、および所望により置換されたフェニルまたはナフチルである。
Ｒ23は、好ましくはそれぞれ各繰返し単位を明示的に包含し、互いに独立して、水素、Ｃ1-Ｃ12-アルキル、Ｃ1-Ｃ12-フルオロアルキル、および所望により置換されたフェニルまたはナフチルであり、ここで、これらシリルジオキシ単位の少なくとも４つにおけるＲ23は、分子が少なくとも４つの架橋部位を有するように水素である。
Ｒ24は、それぞれ各繰返し単位を明示的に包含し、互いに独立して、Ｃ1-Ｃ12-アルキル、Ｃ1-Ｃ12-フルオロアルキル、および所望により置換されたフェニルまたはナフチルである。
ｘは、好ましくは４〜１０,０００の整数であり、ポリマーの粘度が２５℃で０.０００５〜０.１Ｐａｓの範囲内であるように変化する。
【００５０】
成分(Ｉ)においてケイ素原子に直接結合した水素原子のモル割合は、好ましくは０.０１〜１０ｍモル／ｇ、より好ましくは０.５〜９ｍモル／ｇ、特に好ましくは１〜７ｍモル／ｇである。
成分(Ｉ)の量は、１００重量部の成分(Ａ)を基準に、好ましくは０.２〜３０重量部、特に好ましくは０.２〜２０重量部である。
【００５１】
成分(Ｊ)は、白金族の少なくとも１つの元素を含む触媒である。
成分(Ｊ)は、好ましくは、ヒドロシリル化反応を触媒し、白金族の金属(例えば、Ｐｔ、Ｒｈ、Ｎｉ、Ｒｕ)および白金族金属の化合物(例えば、その塩または錯化合物)から選択される触媒である。さらに好ましくは、成分(Ｊ)は、所望により支持体上に吸着させてもよい白金および白金化合物、および白金族元素の他の化合物から選択される白金族由来の元素を含む触媒である。白金および白金化合物が最も好ましい。即ち、窒素、リン化合物および／またはアルケン化合物とのＰｔ塩、Ｐｔ錯化合物または支持体上のＰｔ金属を使用するのが好ましい。全てのＰｔ(０)およびＰｔ(II)化合物が好ましく、Ｐｔ-オレフィン錯体およびＰｔ-ビニルシロキサン錯体が特に好ましい。Ｐｔ-ビニルシロキサン錯体、Ｐｔ-ビニルジおよびテトラシロキサン錯体(好ましくは少なくとも２個または４個のオレフィン性不飽和二重結合を有する)が特に好ましい(例えば、米国特許ＵＳ３７１５３３４を参照)。ここで、用語「シロキサン」には、ポリシロキサンまたはその他のポリビニルシロキサンが含まれる。
さらに、成分(Ｊ)は、反応性白金化合物と阻害剤(Ｈ)との反応生成物であることもできる。
【００５２】
本発明の配合物中の成分(Ｊ)の量は、成分(Ａ)〜(Ｉ)の合計量を基準に、および成分(Ｊ)中の白金族金属を基準に算出して、好ましくは１０〜１００ｐｐｍ、より好ましくは１５〜８０ｐｐｍ、特に好ましくは２０〜５０ｐｐｍである。シリコーンゴム配合物は、成分(Ａ)〜(Ｊ)の量を基準に、窒素化合物、リン化合物および／またはアルケン化合物とのＰｔ塩、Ｐｔ錯化合物または支持体上のＰｔ金属の形態で、好ましくは２０〜１００ｐｐｍのＰｔを含有する。
【００５３】
活性成分懸濁物(Ｋ)は、一方において、懸濁剤として、好ましくは上記の式(Ｉ)で示されるポリシロキサンを含有する。その中の基の定義は次の通りである。
Ｒ1〜Ｒ4は、互いに独立して、特に好ましくはそれぞれメチルおよびビニルであり、ここで、ポリマーは０.０００２〜３重量％のビニル基を含み、各分子は少なくとも２つの二重結合を有する。
ｘは、特に好ましくは、ポリマーの粘度が２５℃で０.１〜１０００Ｐａｓの範囲内であるように変化する。
【００５４】
活性成分懸濁物(Ｋ)は、他方において、好ましくは以下の群からの活性成分を含有する：
- 比較的古いキノロン類、例えば、ナリジクス酸、ピペミド酸およびシノキサシン、
- 比較的新しいキノロン類、例えば、シプロフロキサシン、ノルフロキサシン、オフロキサシン、ペフロキサシン、エノキサシン、モキシフロキサシン、好ましくはシプロフロキサシン、ノルフロキサシン、オフロキサシン、特に好ましくはシプロフロキサシン、その内部塩または塩酸塩、
- アミノグリコシド類、例えば、ゲンタマイシン、カナマイシン、アミカシン、シソマイシン、トブラマイシン、ネチルミシン、好ましくはゲンタマイシンおよびカナマイシン、特に好ましくはゲンタマイシン、これらの硫酸塩または塩基、
[これら活性成分は、平均粒径ｄ50 ０.５〜１５μｍ、好ましくは１〜１０μｍ、および粒径分布０.１〜３０μｍ、好ましくは０.５〜２０μｍで分散している]。
【００５５】
粉末化活性成分は、通常、ミクロ化した形態で供給される。これらをシリコーンゴム中に導入するために、予め適する媒体中に懸濁させる。この際に、媒体がシリコーンエラストマーに良好な溶解性を有することに注意しなければならない。本発明の１つの態様においてこの目的に適するのは、２５℃で１００〜１,０００,０００ｍＰａｓ、好ましくは１００〜５００,０００ｍＰａｓの粘度を有する市販のシリコーン油(Ｒ'およびＲ''＝アルキル)、ビニル末端のポリジメチルシロキサン(Ｒ'＝ビニル；Ｒ''＝メチル)またはポリヒドロシロキサン(Ｒ'＝Ｈ；Ｒ''＝メチル)である。適するか否かは、活性成分／媒体の混合物をビーズミルにおいて十分微細に均一化しうるか否かによって決定する。
【００５６】
好ましい態様において、使用する懸濁媒体は、少なくとも１つのビニル基末端のシリコーンポリマーであり、これは、後の架橋反応においてシリコーンエラストマー中に化学的に導入される。従って、シリコーンエラストマーの使用時に、懸濁媒体は、もはや周囲の体組織または体液中に浸出することができない。例えば、ビニル基末端のシリコーンポリマーは、Hanse-Chemieから、ポリマーVS 200[η(２５℃)＝２００ｍＰａｓ；ビニル基含量０.２５ｍモル／ｇ]、ポリマーVS 1000[η(２５℃)＝１０００ｍＰａｓ；ビニル基含量０.１１ｍモル／ｇ]、またはポリマーVS 165000[η(２５℃)＝１６５,０００ｍＰａｓ；ビニル基含量０.０１５ｍモル／ｇ]として入手可能である。同等の製品が、他の供給元から、例えば、Dow Corning[Syl-OffＲ 7673；η(２５℃)＝４２５ｍＰａｓ]またはWacker Silicones[DehesiveＲ 920；η(２５℃)＝５００ｍＰａｓ、またはDehesiveＲ 924；η(２５℃)＝２００ｍＰａｓ]から入手可能である。
【００５７】
原則的に、適する抗微生物活性物質は、ポリマー付随感染に関係する病原微生物に対して広範囲の効果を有する全ての活性成分である。中心静脈カテーテルの場合、これらは、特にコアグラーゼ陰性ブドウ球菌、スタフィロコッカス・アウレウスおよびカンジダ種に対して有効な物質である。本発明に従って、抗微生物活性物質を、造形品において活性成分組合せ物として使用することもできる(これらの効果が相互に拮抗性でないとき)。尿路カテーテルの場合、ポリマー付随感染に関係する病原微生物は、特に、腸球菌であるプロテウス(Proteus)、クレブシエラ(Klebsiella)、エンテロバクター(Enterobacter)種である。
【００５８】
使用する活性成分は、シリコーンゴムマトリックス中で十分な(化学的)安定性を有していなければならない。さらに、活性成分の微生物学的活性は、ポリマーマトリックス中で、ならびに、導入および後の熱架橋のための加工条件下で損なわれてはならず、従って、活性成分は、シリコーンゴムの熱架橋に必要な１５０〜３５０℃、好ましくは１５０〜２００℃の温度で安定でなければならない。
【００５９】
さらに、活性成分は、室温架橋性２Ｋシリコーンゴムの架橋反応のために使用する白金触媒の活性を低下させてはならない。不適切に架橋したシリコーンエラストマーは、モノマーをなお含有していることがあり、次いでこれが材料の細胞毒性反応の原因になる。即ち、薬学的に活性な物質の導入は、ポリマー表面の生物適合性あるいはシリコーンエラストマーの他の望ましいポリマー特異的な性質(弾性、引張強さなど)のどちらも損なってはならない。
【００６０】
適する抗生物質活性の物質の例は、次の通りである：
- 比較的古いキノロン類、例えば、ナリジクス酸、ピペミド酸およびシノキサシン、
- 比較的新しいキノロン類、例えば、シプロフロキサシン、ノルフロキサシン、オフロキサシン、ペフロキサシン、エノキサシン、モキシフロキサシン、好ましくはシプロフロキサシン、ノルフロキサシン、オフロキサシン、特に好ましくはシプロフロキサシン、その内部塩または塩酸塩、
- アミノグリコシド類、例えば、ゲンタマイシン、カナマイシン、アミカシン、シソマイシン、トブラマイシン、ネチルミシン、好ましくはゲンタマイシンおよびカナマイシン、特に好ましくはゲンタマイシン、これらの硫酸塩または塩基、
- マクロライド類、例えば、エリスロマイシン、クラリスロマイシンおよびアジスロマイシン、
- ポリペプチド類、例えば、バシトラシン、ムピロシン、チロトリシン(グラミシジンとチロシジンの組合せ)、
- リンコマイシン類、例えば、リンコマイシンおよびクリンダマイシン、
- 抗マイコバクテリア剤、例えば、リファンピシン、または
- フシジン酸。
【００６１】
抗微生物活性物質は、使用する物質が感染を引き起こす種に対して十分な活性を有するなら、消毒剤または殺菌剤であってもよい。
好ましいのは、比較的新しいキノロン類、例えば、シプロフロキサシン、ノルフロキサシン、オフロキサシン、ペルフロキサシン、エノキサシン、モキシフロキサシン、特に好ましくはシプロフロキサシン、ノルフロキサシン、オフロキサシン、その内部塩または塩酸塩、およびこれらの混合物である。
さらに、微生物活動の影響後に抗微生物活性物質を放出する物質(プロドラッグ)を使用することもできる。
【００６２】
活性成分は、本発明のシリコーン配合物中に、その抗微生物活性に適する濃度で導入するのが好ましい。活性成分は、シリコーンエラストマー中、０.０１〜１０.０重量％、好ましくは０.０５〜５重量％、特に好ましくは０.１〜５重量％の濃度範囲で使用する。
【００６３】
好ましい、より好ましい、または特に好ましい態様は、好ましい、より好ましい、または特に好ましいと記載したパラメーター、化合物、定義および説明を使用する態様である。
しかし、明細書中に記載した一般的な定義、パラメーター、化合物および説明、あるいは、好ましい範囲に記載した定義、パラメーター、化合物および説明を、互いに組合せることもできる。即ち、必要に応じて、それぞれの範囲と好ましい範囲を組合せることができる。
【００６４】
原則的に、ポリマー添加剤(例えば、ポリビニルピロリドンまたはポリエチレングリコール)を、シリコーンゴムに、５重量％の濃度まで混合することができる。好ましい態様においては、このような添加剤(表面への放出に影響する)を使用しない。
【００６５】
通常の溶解機(ディソルバー)を使用し、これをビーズミルとして用いて懸濁物(Ｋ)を製造する。活性成分、懸濁媒体およびビーズを、温度制御容器に入れる。この全体量に加えて、１／３のガラスビーズをも加える。ガラスビーズの代わりに、他の粉砕用ビーズ、例えば、酸化ジルコニウムのビーズを使用することもできる。
【００６６】
懸濁物(Ｋ)中の活性成分の濃度は、１０〜４０重量％、好ましくは１５〜３５重量％である。粉砕のための材料を、１００℃まで加熱して、粉砕に適する粘度に調節することができる。しかし、できるだけ穏やかな条件下で活性成分の処理を行うために、最も低い可能な温度が常に好ましい。
【００６７】
懸濁物(Ｋ)を、例えばロールミキサーにおいて、シリコーンゴムマトリックス中に導入する。懸濁物の粘度は、この目的のために低すぎるものであってはならない(懸濁物が容易に流れ落ちてしまうため)。粘稠すぎるペーストに付随するリスクは、懸濁物をシリコーンゴム中に均一に導入しえないことである。
【００６８】
従って、本発明に係る懸濁物(Ｋ)は、室温で１０,０００〜２,０００,０００ｍＰａｓの粘度を有しているべきである。本発明の方法に使用するのに好ましくかつ適する懸濁物は、２５℃で２０,０００〜１,０００,０００ｍＰａｓ、特に好ましくは５０,０００〜５００,０００ｍＰａｓの粘度を有する。
【００６９】
本発明の懸濁物(Ｋ)中の活性成分は、通常、平均粒径ｄ50が０.５〜１５μｍ、好ましくは１〜１０μｍであり、粒径分布が０.１〜３０μｍ、好ましくは０.５〜２０μｍである。
さらに、この粘度範囲で製造される懸濁物(Ｋ)は、数週間にわたって安定なままであり、沈殿しない。追加の分散助剤の使用を省くことができる。
【００７０】
好ましくは、成分(Ａ)＋(Ｆ)＋(Ｋ)および(Ｉ)は、本発明の活性成分含有シリコーンゴム混合物中に、成分(Ｉ)中のケイ素原子に直接結合した水素(ＳｉＨ)の、成分(Ａ)、(Ｆ)および(Ｋ)中の不飽和基に対するモル比が０.１〜２０、好ましくは０.８〜１０、特に好ましくは１〜５であるような量比で存在すべきである。
【００７１】
本発明の活性成分含有シリコーンゴム配合物は、成分(Ａ)〜(Ｋ)からなり、成分(Ｂ)〜(Ｈ)は所望により存在する。本発明のシリコーンゴム配合物は、好ましくは、必須成分(Ａ)、(Ｉ)、(Ｊ)および(Ｋ)に加えて成分(Ｇ)を含有する。
【００７２】
本発明のゴム配合物において、成分(Ａ)[即ち式(Ｉ)のポリシロキサン]ならびに成分(Ｉ)[即ち式(II)のポリヒドロシロキサン]は、成分(Ｋ)[即ち活性成分懸濁物]中に懸濁媒体として全体的または部分的に存在することができる。また、本発明に含まれるのは、独立したさらなる成分(Ａ)および／または成分(Ｉ)を含まない配合物である。
【００７３】
さらに本発明は、本発明のシリコーンゴム配合物の製造方法であって、初めに成分(Ａ)〜(Ｊ)を一緒にして混合し、次いで成分(Ｋ)を加えて一体化することを特徴とする方法に関する。
【００７４】
活性成分懸濁物(Ｋ)を、ロール練り機において、混練機において、または押出機において、シリコーンゴム組成物に加える。好ましい態様において、２成分系の場合、これら２成分を予め混合し、次いで活性成分懸濁物を加える。
【００７５】
好ましくは、所望により使用される撥水剤(Ｅ)および(Ｆ)ならびに所望により水を成分(Ａ)に加え、成分(Ｄ)(充填剤)を窒素雰囲気下に２０〜１６０℃の温度で導入し、こうして充填剤(Ｄ)を成分(Ｅ)および(Ｆ)との反応によって撥水性にすることにより、本発明のシリコーンゴム配合物を製造する。次いで、過剰の(Ｅ)および(Ｆ)ならびにこれらに由来する揮発性反応生成物(例えば、シラノール、アルコールおよび水)を除去する(好ましくは１５０〜１７０℃に加熱することによって、適切であれば真空中で)。２成分配合物の場合、成分(Ｈ)および(Ｉ)または(Ｊ)のどちらかを、得られた好ましくは冷却した混合物に計量して入れる。成分(Ｃ)、(Ｄ)および(Ｇ)が所望である場合、これらを、揮発性成分(Ｅ)および(Ｆ)の除去後に計量して入れる。１成分配合物の場合、(Ｈ)、(Ｉ)および(Ｊ)を計量して入れるが、阻害剤(Ｈ)を初めに入れる。
【００７６】
通常のミキサー、例えば、内部ミキサー、スクリューミキサー、混練機、好ましくは混練機などを使用する。
さらに、本発明の架橋可能なシリコーンゴム組成物は、１成分系、２成分系またはそれ以上の多成分系であることができる。多成分系は、例えば、(Ｈ)、(Ｉ)および(Ｊ)を独立して含む系である。
【実施例】
【００７７】
以下に挙げる実施例は、本発明の説明のためのものであり、本発明の限定のためのものではない。
原料：
シリコーン固体ゴム
５０：５０ Ａ／Ｂ ２Ｋ 白金触媒固体シリコーンゴム系 3097/PA(Deganiaから)を実験に使用した。
Ａ成分：ビニル基末端のポリジメチルシロキサン；成分(Ａ)、(Ｂ)および(Ｊ)を含有する。
Ｂ成分：ポリヒドロシロキサン；成分(Ｂ)、(Ｇ)および(Ｉ)を含有する。
成分(Ａ)、(Ｂ)、(Ｇ)、(Ｉ)および(Ｊ)の量比は、シリコーンエラストマーがショアーＡ硬度６５を有するように、Ａ／Ｂ成分において調節する。
【００７８】
液体ゴム
Silopren H60：ビニル基末端のポリジメチルシロキサン(GE Bayer Siliconesから)；粘度(２５℃)＝６０,０００ｍＰａｓ；ビニル含量：０.２０ｍモル／ｇ。
Silopren H6：ビニル基末端のポリジメチルシロキサン(GE Bayer Siliconesから)；粘度(２５℃)＝６０００ｍＰａｓ；ビニル含量：０.２２ｍモル／ｇ。
Crosslinker 930：ポリヒドロシロキサン(GE Bayer Siliconesから)；ＳｉＨ含量＝９.３ｍモル／ｇ、粘度(２５℃)＝３５ｍＰａｓ。
【００７９】
懸濁媒体
Polymer VS 200：ビニル基末端のポリジメチルシロキサン(Hanse-Chemieから)；粘度(２５℃)＝２００ｍＰａｓ；ビニル含量：０.２５ｍモル／ｇ。
Polymer VS 1000：ビニル基末端のポリジメチルシロキサン(Hanse-Chemieから)；粘度(２５℃)＝１０００ｍＰａｓ；ビニル含量：０.１１ｍモル／ｇ。
Baysilon M 100：非機能性かつ非架橋性のトリメチルシリル末端ブロック化ポリシロキサン。
【００８０】
活性成分
シプロフロキサシン塩酸塩：Bayer HealthCare AG、Wuppertal、白色粉末、平均粒子直径ｄ50＝４８μｍ。
シプロフロキサシン：Bayer HealthCare AG、Wuppertal、白色粉末、平均粒子直径ｄ50＝１４μｍ。
【００８１】
実施例１〜３：ポリマーVS 1000中の活性成分懸濁物の製造
Dispermat F 105 溶解機(VMA Getzmannから)を懸濁物の製造に使用した。プラスチックディスクを粉砕用具として使用した。温度制御容器の温度を、サーモスタット(Julabo HCから)を用いて制御した。
ビニル末端シリコーンポリマーVS 1000(４５ｇ)、シプロフロキサシン塩酸塩、シプロフロキサシンまたはこれらの混合物(表を参照)(１５ｇ)、および直径３ｍｍのガラスビーズ(２０ｍｌ)を、２５０ｍｌの温度制御容器に計量して入れた。容器の温度を２５℃に制御し、溶解機を始動させた。粉砕する材料を１０,０００／分で３０分間混合した。次いでガラスビーズを除去した。白色クリーム状のペーストが得られた。平均粒子直径を測定した。
【表１】
2008518699.tif 000006
【００８２】
実施例４〜６：ポリマーVS 200中の活性成分懸濁物の製造
Dispermat F 105 溶解機(VMA Getzmannから)を懸濁物の製造に使用した。プラスチックディスクを粉砕用具として使用した。温度制御容器の温度を、サーモスタット(Julabo HCから)を用いて制御した。
ビニル末端シリコーンポリマーVS 200(４５ｇ)、シプロフロキサシン塩酸塩、シプロフロキサシンまたはこれらの混合物(表を参照)(１５ｇ)、および直径３ｍｍのガラスビーズ(２０ｍｌ)を、２５０ｍｌの温度制御容器に計量して入れた。容器の温度を２５℃に制御し、溶解機を始動させた。粉砕する材料を１０,０００／分で３０分間混合した。次いでガラスビーズを除去した。白色クリーム状のペーストが得られた。平均粒子直径を測定した。
【表２】
2008518699.tif 000007
【００８３】
実施例７〜９：Baysilon M 100中の活性成分懸濁物の製造
Dispermat F 105 溶解機(VMA Getzmannから)を懸濁物の製造に使用した。プラスチックディスクを粉砕用具として使用した。温度制御容器の温度を、サーモスタット(Julabo HCから)を用いて制御した。
Baysilon M 100シリコーン油(４５ｇ)、シプロフロキサシン塩酸塩、シプロフロキサシンまたはこれらの混合物(表を参照)(１５ｇ)、および直径３ｍｍのガラスビーズ(２０ｍｌ)を、２５０ｍｌの温度制御容器に計量して入れた。容器の温度を２５℃に制御し、溶解機を始動させた。粉砕する材料を１０,０００／分で３０分間混合した。次いでガラスビーズを除去した。白色クリーム状のペーストが得られた。平均粒子直径を測定した。
【表３】
2008518699.tif 000008
【００８４】
実施例１０：Silopren H60中の活性成分懸濁物の製造(ビーズなし)
Dispermat F 105 溶解機(VMA Getzmannから)を懸濁物の製造に使用した。溶解機ディスクを粉砕用具として使用した。温度制御容器の温度を、サーモスタット(Julabo HCから)を用いて制御した。
Silopren H60シリコーン油(４５ｇ)、シプロフロキサシン塩酸塩(１５ｇ)を、２５０ｍｌの温度制御容器に計量して入れた。容器の温度を２５℃に制御し、溶解機を始動させた。粉砕する材料を１０,０００／分で３０分間混合した。不均一な液体含有の粗い白色粒子が得られた。粒径の測定は行わなかった。
【００８５】
活性成分含有の架橋可能なシリコーンゴム混合物の製造
実施例１１〜２５(本発明による)および比較例２６〜２８(本発明によらない)
等しい部数(表を参照)のそれぞれＡおよびＢの固体シリコーンゴム成分を、ロールミキサー(Vogtから；２本ロール；ロール直径８０ｍｍ、ロール幅２８０ｍｍ；動作幅２００ｍｍ)において、冷却しながら室温で一緒に混合した。前部回転ロールを１６.５／分で、および後部ロールを２０／分で運転した。次いで、実施例１〜１０の活性成分懸濁物(表中に示した)をロール間隙に加え、懸濁物が均一に導入されるまで混合を続けることによって、活性成分を導入した。
【００８６】
【表４】
2008518699.tif 000009
【００８７】
実施例２９(本発明によらない)
４９.５部のそれぞれＡおよびＢの固体シリコーンゴム成分を、ロールミキサー(Vogtから；２本ロール；ロール直径８０ｍｍ、ロール幅２８０ｍｍ；動作幅２００ｍｍ)において、冷却しながら室温で一緒に混合した。前部回転ロールを１６.５／分で、および後部ロールを２０／分で運転した。次いで１ｇのシプロフロキサシン塩酸塩を粉末としてロール間隙に加え、懸濁物が均一に導入されるまで混合を続けることによって、活性成分を導入した。
この混合過程を２０分後に終了した。粗い白色粒子が広がったシートが得られた。活性成分の分散は不十分であった。この試料について、さらなる試験は行わなかった。
【００８８】
架橋した活性成分含有エラストマーの製造
シリコーンゴム混合物をロールミキサーにおいて混合した後、約３ｍｍ厚みのシートを取りはがし、テフロンフィルム上に置いた。次いで、このシートを、循環空気オーブン中で新鮮な空気を供給しながら、１８０℃で２時間加硫した。
全てのシリコーンゴム混合物が固体の弾性板を与え、これらの板をさらに加工することができた。
これらエラストマー板から、直径が約５ｍｍの丸いディスクを、微生物学的試験のために切り出し、ＤＩＮ ＩＳＯ ５２７に従うＳ２引張試験片を、機械的試験のために切り出した。
【００８９】
機械的試験の結果
【表５】
2008518699.tif 000010
【００９０】
驚くべきことに、本発明の活性成分含有シリコーンエラストマーの機械的特性は、本発明によらない活性成分不含の比較例のものと有意に異ならないことがわかった。即ち、白金触媒の活性に対する、従って架橋反応に対する活性成分の望ましくない効果を見つけることはできない。
【００９１】
微生物試験
修飾したシリコーンエラストマーの抗微生物活性を、グラム陰性細菌株であるCitrobacter freundii、Enterobacter aerogenes、Enterobacter cloacae、Escherichia coli、Klebsiella oxytoca、Klebsiella pneumoniae、Morganella morganii、Proteus mirabilis、Proteus vulgaris、Pseudomonas aeruginosa、ならびに、グラム陽性細菌株である(29212)Enterococcus faecalis、(29213)Staphylococcus aureus、(25923)Staphylococcus aureus、(1150-93)および(9809)Streptococcus bovisにおいて試験した。
【００９２】
以下の表６は、寒天拡散試験において、種々の試験菌株に対する活性成分不含および活性成分含有のシリコーンエラストマーの抗微生物活性を試験した結果を示す。抗微生物効果を、阻害ゾーンの形成によって示す。阻害ゾーンの直径をｍｍで報告する。
【００９３】
【表６−１】
2008518699.tif 000011
【００９４】
【表６−２】
2008518699.tif 000012
【００９５】
細菌株を、標準II栄養寒天(Merck KGaA、D-64293 Darmstadtから)における一晩培養でそれぞれ培養し、ＮａＣｌ溶液(０.８５％)中に懸濁させた。密度が０.５ MacFarlandである得られた細菌懸濁物を、ＮａＣｌ溶液(０.８５％)で１：１００に希釈し、寒天プレート(Mueller-Hinton寒天；Merck KGaA、D-64293 Darmstadtから)に適用した。大きさが約０.２ｃｍ2のポリマー試料(直径が約５ｍｍのディスク)をガンマ滅菌し、わずかな圧力下に寒天プレート上に置き、３７℃で２０時間インキュベートした。インキュベート後に、寒天プレートの阻害ゾーンをチェックし、阻害ゾーンを測定した。
【００９６】
寒天拡散試験の結果を表６にまとめる。結果から、細菌増殖のない阻害ゾーンが、活性成分不含試料と比較して、活性成分含有ポリマー試料の周りに形成されたことがわかる。即ち、活性成分含有ポリマー試料は、使用した試験菌株に対して大きな抗微生物効果を示す。
【００９７】
試験材料の互いとの比較は、いずれかの材料の比較して良好な抗細菌効果が顕著ではないかまたはその傾向がないことを示す。各細菌株の個々の感受性は、試験菌株の互いとの比較から明らかである。材料の試料が尿路感染の病原体に対して活性であることを示すことができた。
【００９８】
比較例２６、２７および２８の比較実験の３つの材料を用いては、阻害ゾーン、即ち抗細菌活性はいずれも観察されなかった。
【００９９】
３０日間にわたる長期活性
試験を３０日後に繰り返し、同じ結果を得た。
【０１００】
活性成分の放出
動的試験系において、約１００微生物／ｍｌの栄養溶液を、実施例１１の活性成分含有シリコーンエラストマーの上に、０.４ｍｌ／分の流速で連続的にポンプ送りした。試験系中に存在する栄養溶液の合計量は１６ｍｌであった。２４時間毎に、４ｍｌの溶液を廃棄し、４ｍｌの約１００細菌／ｍｌの新たな栄養溶液で置換した。それぞれ４ｍｌの除去した溶液中のシプロフロキサシン濃度を、ＨＰＬＣによって測定した。３０日後に、試験試料を取り出し、注意深く濯ぎ、３つのピースに切断した。１つのピースは、直ちに滅菌寒天プレート上にこすりつけた。第２のピースは、滅菌食塩溶液中で短時間振盪し、次いで濯ぎ液を寒天プレート上に同様にプレーティングした。第３のピースは、滅菌食塩溶液中で超音波処理した。
【０１０１】
これら寒天プレートを、３７℃で２０時間インキュベートした。インキュベート後に、寒天プレートの細菌コロニーをチェックし、その数を計数した。１０個のコロニーだけが、エラストマーのピースをこすりつけただけの寒天プレートにおいて計数された。この場合の原因は、濯ぎ時に洗浄除去されなかった細菌であろう。他のピースの寒天プレートにおいて、細菌コロニーは形成されなかった。
このようにシプロ含有のシリコーンエラストマーは十分な表面保護を有していたので、細菌は表面に付着することができなかった。
【０１０２】
３０日間の実験中にシリコーンエラストマーのピースから放出されたシプロフロキサシンの合計量の測定において、ピース中に含まれるシプロの合計量の約５％だけが放出されたことは特に驚くべきことであった。このことから、シリコーンエラストマーのピースは３０日間よりも明らかに長い期間にわたっても非常に良好な活性を有すると結論することができる。
【０１０３】
欧州特許ＥＰ６８８５６４(第６頁、第３２〜３６行)の教示(これによれば、易水溶性の活性成分のみがシリコーンエラストマーマトリックスから効率的に放出される)とは対照的に、本発明において、わずか約０.４ｇ／Ｌの低水溶性を有するシプロフロキサシン ベタインも、細菌付着からのカテーテル表面の非常に良好な保護を与えることを明瞭に示すことができた。
【国際調査報告】
2008518699.tif 000013
2008518699.tif 000014
2008518699.tif 000015
2008518699.tif 000016